СТУПЕНЬ ПОГРУЖНОГО МНОГОСТУПЕНЧАТОГО ЦЕНТРОБЕЖНОГО НАСОСА И СПОСОБ ЕЕ ИЗГОТОВЛЕНИЯ

1. Ступень погружного многоступенчатого центробежного насоса, выполненная литьем из чугуна следующего химического состава, мас.%:
Углерод
3,2-3,8
Кремний
0,2-1,0
Марганец
0,5-0,7
Хром
0,30-0,5
Медь
0,8-1,3
Алюминий
1,8-4
Фосфор
не более 0,3
Сера
не более 0,02
Железо
остальное
2. Способ изготовления ступени погружного многоступенчатого центробежного насоса с химическим составом по п.1, заключающийся в том, что проводят расплавление под слоем шлака железосодержащей шихты в индукционной или электродуговой печи и вводят алюминий в количестве 1,8-4% под зеркало расплава при температуре 1420-1460°С без термовыдержки и нагреве расплава до температуры разливки 1500-1530°С.
3. Способ по п.2, заключающийся в том, что приготовленный расплав сливают из печи в заливочные чайниковый или барабанный ковши, без использования промежуточных раздаточных ковшей, при количестве переливов из плавильной печи в форму не более двух.
4. Способ по п.3, заключающийся в том, что расплав заливают в песчано-глинистую или керамическую стопочную форму с использованием керамических фильтров.
5. Способ по п.3, заключающийся в том, что в заливочном ковше проводят модифицирование бескремнистыми лигатурами, ферросилицием или силикокальцием.
6. Способ по п.4, заключающийся в том, что после выбивки отливка проходит термическую обработку для снятия напряжений без изменения литой структуры.
7. Способ по п.2, заключающийся в том, что в индукционной печи с регулируемой частотой тока плавку твердой шихты ведут при частоте тока 500-1000 Гц, а введение алюминия при промышленной частоте 50-60 Гц.